(57)【要約】【課題】特に、オレンジ乃至レッド領域で優れた色再現領域を有し、且つ、その高い色再現性を長期間にわたって維持することのできる発色性及び耐候性に優れた画像を与えるオレンジインク、画像形成方法、画像形成装置の提供。【解決手段】オレンジ色材とイエロー色材とをそれぞれ１種以上含有してなるオレンジインクであって、オレンジ色材を単独で含有するオレンジ色材単独インク及びイエロー色材を単独で含有するイエロー色材単独インクの、個々の単独インクによって得られる各画像について、耐光性試験及び耐オゾン性試験の少なくとも一方によって評価されたＣＩＥＬＡＢ色空間表示系における色差ΔＥが、ΔＥ（イエロー色材単独インク）＜ΔＥ（オレンジ色材単独インク）の関係にあるオレンジ色材とイエロー色材との組み合わせを有してなるオレンジインク。【選択図】  なし【特許請求の範囲】
【請求項１】
少なくとも、オレンジ色材とイエロー色材とをそれぞれ１種以上含有してなるオレンジインクであって、オレンジ色材を単独で含有してなるオレンジ色材単独インク及びイエロー色材を単独で含有してなるイエロー色材単独インクの、個々の単独インクによって得られる各画像について、耐光性試験及び耐オゾン性試験の少なくとも一方によって評価されたＣＩＥＬＡＢ色空間表示系における色差ΔＥが、
ΔＥ（イエロー色材単独インク）＜ΔＥ（オレンジ色材単独インク）
の関係にあるオレンジ色材とイエロー色材との組み合わせを有してなることを特徴とするオレンジインク。
【請求項２】
少なくともオレンジインクを用いて画像を形成する画像形成方法であって、該オレンジインクに、請求項１に記載のオレンジインクを使用することを特徴とする画像形成方法。
【請求項３】
少なくともオレンジインクを搭載してなる画像形成装置であって、上記オレンジインクが、請求項１に記載のオレンジインクであることを特徴とする画像形成装置。
【発明の詳細な説明】
【技術分野】
【０００１】
本発明は、インク、画像形成方法、及び画像形成装置に関し、特に、色再現領域を拡大し、同時に耐候性を向上させた画像を得ることができるインク、画像形成方法及び画像形成装置に関する。
【背景技術】
【０００２】
従来より、フルカラーの画像を形成する方法として、オフセット印刷、グラビア印刷、電子写真印刷、インクジェット記録方法等が広く用いられている。前記画像形成方法のうち、インクジェット記録方法は、低騒音であること、製造コストが低廉であること、装置を小型に構成できること、記録画像のカラー化が容易であること等の理由から、パーソナルユースやオフィスユースのプリンタ、ファクシミリ、複写機等に広く利用されている。
【０００３】
上記画像形成方法の多くは、フルカラーの画像を形成する際、減法混色に基づき画像が形成されるため、印刷の三原色であるイエロー、マゼンタ及びシアンを用いた色再現が行われている。又、これら三原色のインクに加えてブラックのインクを用いる一方、イエロー、マゼンタ及びシアン各色のデータＹ、Ｍ及びＣから黒色成分Ｋを抽出してブラックに置き換え、更には、置き換えた分のＹ、Ｍ及びＣの色成分を除去するＵＣＲ処理を行うことにより、コントラスト性の向上乃至中性色の安定再現を図るものものある。これらにより、例えば、イエローとマゼンタとの混色によりオレンジ乃至レッド領域、イエローとシアンとの混色によりグリーン領域、マゼンタとシアンとの混色によりブルー乃至バイオレット領域の画像を形成することが可能となり、色相の全領域を表現することができる。
【０００４】
又、フルカラー印刷技術には、自然画の再現等、広い色再現領域をもつ印刷法が求められている。そのため、基本三原色であるイエロー、マゼンタ、及びシアンの記録剤に用いる色材について、発色性の良好なものが広く提案されている。しかし、前記三原色で色相の全領域を表現しようとすると、発色性の良好な三原色を用いた場合であっても、三原色の混色によって表現される色領域において、彩度が十分でなく、表現できる色再現領域が不十分となる場合がある。そこで、上記イエロー、マゼンタ及びシアンの三原色の記録剤に加え、色相空間においてそれぞれの中間の色相角を持つ色（以下、特色という）、例えば、レッド、オレンジ、グリーン、バイオレット及びブルー等の記録剤等を用いて画像形成を行う方法が提案されている。
【０００５】
この色再現領域の拡張に関しては、例えば、イエロー、マゼンタ、シアン及びブラックの４色の基本色の記録剤に加えて、減法混色の３原色以外の高彩度な色、例えば、レッド（オレンジ）、グリーン及びブルー（バイオレット）の３色の記録剤を特色の記録剤として追加し、画像形成を行う方法が開示されている（例えば、特許文献１参照）。又、イエロー、マゼンタ、シアン及びブラックの４色の基本色の記録剤に加え、シアン及びマゼンタに対して相対的に色材濃度の低いライトシアン及びライトマゼンタの２色の記録剤を追加すると共に、更に、オレンジ及びグリーンの２色の記録剤を特色の記録剤として追加して、画像形成を行う方法が開示されている（例えば、特許文献２参照）。前記の何れにおいても、彩度の高い特色を用いることで、イエロー、マゼンタ、シアン及びブラックの４色のみでは再現できなかった鮮やかな色を再現しようとしているのである。
【０００６】
【特許文献１】特開平６−５７６５４号公報
【特許文献２】特開２００１−１３８５５２公報
【発明の開示】
【発明が解決しようとする課題】
【０００７】
しかしながら、上記した特許文献１及び２では、特色の記録剤を用いて形成される画像について、耐光性や耐オゾン性といった画像の耐候性については何ら検討されていない。そのため、特色の記録剤を用いて色再現領域を拡大し発色性に優れた画像を形成できても、その画像の発色性を長期間保つことができないという問題がある。つまり、上記で挙げた特許文献１及び２に記載されている方法では、オレンジ等の特色の記録剤を採用することの最大の利点である、色再現性に優れた画像を長期間にわたって維持することができないのである。
【０００８】
従って、本発明は以上のような状況に鑑みてなされたものであり、本発明の目的は、特に、オレンジ乃至レッド領域で優れた色再現領域を有し、且つ、その高い色再現性を長期間にわたって維持することのできる特色の記録剤（インク）、画像形成方法及び画像形成装置を提供することである。
【課題を解決するための手段】
【０００９】
上記目的は、以下の本発明によって達成される。即ち、本発明は、少なくともオレンジ色材とイエロー色材とをそれぞれ１種以上含有してなるオレンジインクであって、オレンジ色材を単独で含有してなるオレンジ色材単独インク及びイエロー色材を単独で含有してなるイエロー色材単独インクの、個々の単独インクによって得られる各画像について、耐光性試験及び耐オゾン性試験の少なくとも一方によって評価されたＣＩＥＬＡＢ色空間表示系における色差ΔＥが、
ΔＥ（イエロー色材単独インク）＜ΔＥ（オレンジ色材単独インク）
の関係にあるオレンジ色材とイエロー色材との組み合わせを有することを特徴とするオレンジインク、該オレンジインクを用いた画像形成方法或いは画像形成装置である。
【００１０】
本発明においてオレンジ色材とは、混色によってオレンジ乃至レッド領域の特色を与えるものではなく、その色材単独で特色を与えるものをいう。
【発明の効果】
【００１１】
本発明によれば、オレンジ乃至レッド領域で優れた色再現領域を有し、且つ、その優れた色再現性を長期間にわたって維持することのできる、発色性及び耐候性に優れた画像が得られるオレンジインク、該オレンジインクを用いた画像形成方法及び画像形成装置が提供される。
【発明を実施するための最良の形態】
【００１２】
以下に、発明を実施するための最良の形態を挙げて本発明を更に詳細に説明する。本発明者らは上記課題を解決するために鋭意検討した結果、特に、オレンジ乃至レッド領域で優れた色再現領域を有し、且つ、その高い色再現性を長期間にわたって維持することのできるインク、画像形成方法、画像形成装置を実現するには、次の要件を満たすことが効果的であることを見出して本発明に至った。即ち、本発明にかかるインクは、特色の記録剤として有効なオレンジインクであるが、少なくとも１種以上のオレンジ色材と、更にこれにイエロー色材を１種以上含有してなることを１つの特徴とする。
【００１３】
上記構成を有する本発明のインクによって、本発明の目的が達成できる理由については明確ではないが、次のように考えられる。先ず、オレンジ色材を含むインク中に他の色材を含有させることによって、インク中の色材総量が上がるため、画像の耐候性が向上する。更に、オレンジインクに含有させる色材としてイエロー色材を用いた場合にのみ、特色の色材としてのオレンジ色材の発色性を維持したオレンジインクが得られる。例えば、オレンジインクに含有させる色材としてマゼンタ色材を用いた場合には、特色の色材としてのオレンジ色材の発色性が損なわれてしまう。
【００１４】
本発明において、オレンジインク、オレンジ色材、及びイエロー色材とは、以下の条件を満たすものである。つまり、本発明のオレンジインク、該オレンジインクに含まれるオレンジ色材を単独で含有するオレンジ色材単独インク、本発明のオレンジインクに含まれるイエロー色材を単独で含有するイエロー色材単独インクは、それぞれのインクによって得られる画像のＣＩＥＬＡＢ色空間表示系における色相角が以下の条件を満たすものである。
３０°≦色相角（オレンジインク画像）≦７５°
３０°≦色相角（オレンジ色材単独インク画像）≦７５°
７５°≦色相角（イエロー色材単独インク画像）≦１２０°
ここで、各インクの画像における色相角（Ｈ°）は、測定した分光反射率から算出されるａ*及びｂ*から下記式によって求められる。
Ｈ°＝ｔａｎ-1（ｂ*／ａ*）＋１８０°（ａ*＜０の場合）
又は、Ｈ°＝ｔａｎ-1（ｂ*／ａ*）＋３６０°（ａ*＞０の場合）
【００１５】
又、本発明にかかるオレンジインクは、オレンジ色材とイエロー色材とをそれぞれ１種以上含有するものであるが、更に、オレンジインクに含まれる個々のオレンジ色材及びイエロー色材をそれぞれ単独で含有してなる、オレンジ色材単独インク及びイエロー色材単独インクによって得られる各画像の、耐光性試験及び耐オゾン性試験の少なくとも一方によって評価されたＣＩＥＬＡＢ色空間表示系における色差ΔＥが、「ΔＥ（イエロー色材単独インク）＜ΔＥ（オレンジ色材単独インク）」の関係にあることを特徴とする。本発明者らの検討によれば、上記要件を満たすインクとすることで、より耐候性に優れた画像が得られる。
【００１６】
即ち、本発明にかかるオレンジインクは、オレンジインクに含有させるオレンジ色材とイエロー色材とを選択する場合に、個々のオレンジ色材及びイエロー色材をそれぞれ単独で含有してなる単独インクを調製し、これらのインクによって得られる各画像についてそれぞれ耐候性試験を行い、該試験前後の２種類の画像について測色して得られるＣＩＥＬＡＢ色空間表示系における色差ΔＥが、「ΔＥ（イエロー色材単独インク）＜ΔＥ（オレンジ色材単独インク）」である色材の組み合わせを選択し、インク中に含有させてなるものである。
【００１７】
そして、上記色差ΔＥを求めるための耐候性試験には、紫外線等による光に対する光褪色試験と、大気中にあるオゾンガス等のガス成分によるガス劣化に対する褪色試験の少なくともいずれかを用いる。上記における光褪色試験は、キセノンランプを用い、槽内温度３５℃、相対湿度６０％、照射強度６０ｋｌｕｘの条件下で、３０時間曝露照射を行う方法である。又、上記におけるガス劣化に対する褪色試験は、槽内温度４０℃、相対湿度５５％、３ｐｐｍのオゾン雰囲気下の条件で、２時間曝露する方法である。上記何れの場合も、記録媒体上に所定のインクを付与したベタパターンを形成し、２４時間以上、室内暗所に放置した後、上記に挙げた褪色試験を行い、試験前後における画像の発色特性をＣＩＥＬＡＢ色空間表示系にて測色することによって、それぞれのΔＥを求める。
【００１８】
＜オレンジインク＞
以下、上記した特徴を有する本発明にかかるオレンジインクの各構成成分について説明する。本発明に用いられるインクの色材としては、一般的に用いられている染料や顔料等の公知の色材であっても、新規に合成された色材であっても、本発明の範囲内のもので適宜選択して用いることができる。又、本発明にかかるオレンジインク中に含有させる色材の含有量としては、インク全質量に対して、総量で、０．０５〜１５質量％とすることが好ましい。又、本発明のオレンジインクは、１種以上のオレンジ色材と、１種以上のイエロー色材とを含有するものであればよく、これらの色の色材は、それぞれ単独でも、或いは複数種類の色材を用いてもよい。又、本発明の範囲内であれば、オレンジ色材、イエロー色材以外の色の色材をインク中に含有させてもよい。
【００１９】
オレンジインクの発色性を良好とするために、本発明のオレンジインク中に含有させるオレンジ色材の含有量としては、特に、１．０〜１０質量％とすることが好ましい。更に、本発明のオレンジインクに含有させるイエロー色材の含有量としは、オレンジ色材に対して多すぎる場合にはオレンジ色材の発色性を損なう場合があり、又、少なすぎる場合にはオレンジインクの耐候性を十分に向上させることができない場合があるため、オレンジ色材との兼ね合いにおいて含有量を決定することが好ましい。本発明において特に好ましいイエロー色材の量は、オレンジインク中に含まれる色材の質量比で、オレンジ色材：イエロー色材が、１：０．０１〜１：１が好適である。
【００２０】
下記に、本発明に用いることのできるオレンジ色材、及びイエロー色材の具体例を列挙する。しかし、本発明はこれらに限定されるものではない。
【００２１】
先ず、本発明に用いることのできるオレンジ色材について説明する。
（オレンジ色材）
Ｃ．Ｉ．アシッドオレンジ７、８、１０、１２、２４、３３、５６、６７、７４、８８、９４、１１６、１４２、
Ｃ．Ｉ．アシッドレッド１１１、１１４、２６６、３７４、
Ｃ．Ｉ．ダイレクトオレンジ２６、２９、３４、３９、５７、１０２、１１８、
Ｃ．Ｉ．フードイエロー３、
Ｃ．Ｉ．リアクティブオレンジ１、４、５、７、１２、１３、１４、１５、１６、２０、２９、３０、８４、１０７、
Ｃ．Ｉ．ディスパースオレンジ１、３、１１、１３、２０、２５、２９、３０、３１、３２、４７、５５、５６、
Ｃ．Ｉ．ピグメントオレンジ４３、
Ｃ．Ｉ．ピグメントレッド１２２、１７０、１７７、１９４、２０９、２２４
【００２２】
又、下記、遊離酸の形で一般式（Ｉ）及び（II）で表される染料も用いることができる。
2006169295.tif 000002
（上記一般式（Ｉ）中、ｍは０〜２から選ばれる整数を表す。ｎは０又は１を表す。ただし、ｍ＋ｎは１以上の整数である。）
【００２３】
2006169295.tif 000003
（上記一般式（II）中、ｍは１又は２を表す。Ｒ1は、水素原子、若しくはアルキル基を表す。Ｘは、−ＮＲ2Ｒ3、若しくは−ＯＲ2であり、Ｒ2及びＲ3は各々独立に、水素原子、若しくはアルキル基を表す。Ｙは、水素原子、若しくはアルキル基を表す。）
【００２４】
上記一般式（II）中におけるＲ1〜Ｒ3について、より具体的に説明する。Ｒ1は、水素原子、或いは、炭素数１〜４の直鎖状若しくは分岐鎖状のアルキル基である。Ｘは、反応不活性な置換基であり、−ＮＲ2Ｒ3、−ＯＲ2が挙げられる。Ｒ2及びＲ3としては、水素原子、或いは、炭素数１〜４の直鎖状若しくは分岐鎖状のアルキル基である。Ｙは、反応不活性な置換基であり、水素原子、或いは、炭素数１〜４の直鎖状若しくは分岐鎖状のアルキル基である。上記一般式（II）において、トリアジン環に直接結合する置換基Ｘ或いはＹは、上記した通り、反応不活性な置換基とすることが好ましい。これは、インクの長期保存安定性の観点からである。
【００２５】
又、本発明で使用することのできる上記一般式（Ｉ）及び（II）で表される染料は、遊離酸型のまま使用してもよいが製造時、塩型で得られた場合はそのまま使用してもよく、所望の塩型に変換してもよい。又、酸基（スルホン酸基）の一部が塩型のものであってもよく、塩型の色素と遊離酸型の色素が混在してもよい。このような塩型の例としては、Ｎａ、Ｌｉ、Ｋ等のアルカリ金属の塩、アルキル基若しくはヒドロキシアルキル基で置換、又は未置換のアンモニウムの塩、又は有機アミンの塩が挙げられる。
【００２６】
有機アミンの例としては、低級アルキルアミン、ヒドロキシ置換低級アルキルアミン、カルボキシ置換低級アルキルアミン、及び炭素数２〜４のアルキレンイミン単位を２〜１０個有するポリアミン等が挙げられる。前記塩型の場合、その種類は１種類に限られず複数種混在していてもよい。又、本発明で使用する色素の構造において、その１分子中にスルホン酸基が複数個含まれる場合は、その複数のスルホン酸基は塩基或いは酸型であり、互いに異なるものであってもよい。
【００２７】
本発明にかかるオレンジインクは、上記に列挙したオレンジ色材のうち、特に、一般式（Ｉ）或いは（II）で示される染料を用いた場合に、より優れた色再現領域をもつオレンジ画像を得ることができるので好ましい。前記一般式（Ｉ）或いは（II）で示される染料の具体例としては、例えば、以下に示す構造の染料（例示化合物）が挙げられるが、本発明で使用する色材は、これらに限定されるものではない。又、本発明にかかるオレンジインクにおいて、下記に挙げるような色材は、単独でも、同時に２種類以上用いてもよく、或いは、前記した他のオレンジ色材と混合して使用する等、本発明の範囲内で適宜選択して用いることができる。
【００２８】
前記一般式（Ｉ）で示される染料の具体例としては、例えば、以下のものが挙げられる。
2006169295.tif 000004
【００２９】
2006169295.tif 000005
【００３０】
一般式（II）で示される染料の具体例としては、例えば、以下のものが挙げられる。
2006169295.tif 000006
【００３１】
2006169295.tif 000007
【００３２】
次に、本発明に用いることのできるイエロー色材について説明する。
（イエロー色材）
Ｃ．Ｉ．ダイレクトイエロー８、１１、１２、２７、２８、３３、３９、４４、５０、５８、８５、８６、８７、８８、８９、９８、１００、１１０、１３２、１７３
Ｃ．Ｉ．アシッドイエロー１、３、７、１１、１７、２３、２５、２９、３６、３８、４０、４２、４４、７６、９８、９９、
Ｃ．Ｉ．ピグメントイエロー１、２、３、１２、１３、１４、１５、１６、１７、７３、７４、７５、８３、９３、９５、９７、９８、１１４、１２８、１３８、１８０
この他に、国際公開第９９／４３７５４号パンフレット、国際公開第０２／０８１５８０号パンフレットに記載されている構造の化合物等が挙げられる。
【００３３】
＜他の色のインク＞
上記したような構成の本発明にかかるオレンジインクは、イエローインク、マゼンタインク、シアンインク、グリーンインク、ブルーインク、ブラックインク等、他の色相を持つインクや、或いは、前記インクと同一色調の淡インクを組み合わせて用いることもできる。これら別の色を有するインク、或いは淡インクを形成する場合に使用することのできる色材としては、従来より一般的に用いられている染料や顔料等の公知の色材であっても、新規に合成された色材であってもよく、適宜選択して用いることができる。又、これらのインク中に含有させる色材の含有量は、インク全質量に対して、０．０５〜１５質量％とすることが好ましい。又、これらのインク中に含有させる下記に挙げるような色材は、それぞれ単独でも、或いは複数を組み合わせても用いることができる。
【００３４】
以下に、イエロー、マゼンタ、シアン、グリーン、ブルー、及びブラックの各インクに含有させることのできる色材の具体例を例示するが、本発明はこれらに限定されるものではない。
（イエロー色材）
Ｃ．Ｉ．ダイレクトイエロー８、１１、１２、２７、２８、３３、３９、４４、５０、５８、８５、８６、８７、８８、８９、９８、１００、１１０、１３２、１７３
Ｃ．Ｉ．アシッドイエロー１、３、７、１１、１７、２３、２５、２９、３６、３８、４０、４２、４４、７６、９８、９９、
Ｃ．Ｉ．ピグメントイエロー１、２、３、１２、１３、１４、１５、１６、１７、７３、７４、７５、８３、９３、９５、９７、９８、１１４、１２８、１３８、１８０
この他に、国際公開第９９／４３７５４号パンフレット、国際公開第０２／０８１５８０号パンフレットに記載されている構造の化合物等。
【００３５】
（マゼンタ色材）
Ｃ．Ｉ．ダイレクトレッド２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０、
Ｃ．Ｉ．アシッドレッド６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９、
Ｃ．Ｉ．フードレッド８７、９２、９４、
Ｃ．Ｉ．ダイレクトバイオレット１０７、
Ｃ．Ｉ．ピグメントレッド２、５、７、１２、４８：２、４８：４、５７：１、１１２、１２２、１２３、１６８、１８４、２０２
この他に、特開２００３−４９１００公報、特開２００２−３７１２１４公報、特開２００２−３０９１３３公報、特開２００２−３０９１１６公報、特開２００２−３０９１１５公報に記載されている構造の化合物、下記一般式（III）で表される染料、遊離酸の形で下記一般式（IV）で表される染料。
【００３６】
2006169295.tif 000008
（上記一般式（III）中、Ｒ1は、置換若しくは未置換のアルコキシ基、又は置換若しくは未置換のアリール基を表し、Ｒ2及びＲ4は、各々独立に、水素原子又は置換若しくは未置換のアルキル基を表し、Ｒ3は、水素原子、置換若しくは未置換のアルキル基、置換若しくは未置換のアルコキシ基、置換若しくは未置換のアリールオキシ基又はハロゲン原子を表す。Ｘは、遊離酸の形でカルボキシル基、又はスルホン酸基を表す。ｎは１又は２を表す。）
【００３７】
2006169295.tif 000009
（上記一般式（IV）中、Ａｒ1は置換若しくは未置換のフェニル基、又は置換若しくは未置換のナフチル基を表し、Ａｒ2は置換若しくは未置換のアセチル基、ベンゾイル基、１，３，５−トリアジニル基、ＳＯ2−Ｃ6Ｈ5基又はＳＯ2−Ｃ6Ｈ4−ＣＨ3基の何れかを表す。）
【００３８】
前記一般式（III）で表される染料の例を以下に示す。
2006169295.tif 000010
【００３９】
2006169295.tif 000011
【００４０】
2006169295.tif 000012
【００４１】
2006169295.tif 000013
【００４２】
2006169295.tif 000014
【００４３】
2006169295.tif 000015
【００４４】
2006169295.tif 000016
【００４５】
次に、遊離酸の形で前記一般式（IV）で表される染料の例を以下に示す。
2006169295.tif 000017
【００４６】
2006169295.tif 000018
【００４７】
2006169295.tif 000019
【００４８】
2006169295.tif 000020
【００４９】
2006169295.tif 000021
【００５０】
又、上記に例示化合物を列挙した一般式（III）或いは一般式（IV）で表される染料は、遊離酸型のまま使用してもよいが、製造時に塩型で得られた場合はそのまま使用してもよく、又、所望の塩型に変換して使用してもよい。又、酸基の一部が塩型のものであってもよく、塩型の色素と遊離酸型の色素が混在していてもよい。このような塩型の例として、Ｎａ、Ｌｉ、Ｋ等のアルカリ金属の塩、アルキル基若しくはヒドロキシアルキル基で置換、又は未置換のアンモニウムの塩、又は有機アミンの塩が挙げられる。有機アミンの例としては、低級アルキルアミン、ヒドロキシ置換低級アルキルアミン、カルボキシ置換低級アルキルアミン及び炭素数２〜４のアルキレンイミン単位を２〜１０個有するポリアミン等が挙げられる。前記塩型の場合、その種類は１種類に限らず複数種混在していてもよい。
【００５１】
（シアン色材）
Ｃ．Ｉ．ダイレクトブルー１、１５、２２、２５、４１、７６、７７、８０、８６、９０、９８、１０６、１０８、１２０、１５８、１６３、１６８、１９９、２２６、３０７、
Ｃ．Ｉ．アシッドブルー１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４、
Ｃ．Ｉ．ピグメントブルー１、２、３、１５、１５：２、１５：３、１５：４、１６、２２、６０
この他に、特開２００２−３２７１３２公報、特開２００２−３０２６２３公報、特開２００２−２９４０９７公報、国際公開第０２／０８８２５６号パンフレットに記載されている構造の化合物等。
【００５２】
（グリーン色材）
Ｃ．Ｉ．アシッドグリーン１、３、５、６、９、１２、１５、１６、１９、２１、２５、２８、８１、８４、
Ｃ．Ｉ．ダイレクトグリーン２６、５９、６７、
Ｃ．Ｉ．フードグリーン３、
Ｃ．Ｉ．リアクティブグリーン５、６、１２、１９、２１、
Ｃ．Ｉ．ディスパースグリーン６、９、
Ｃ．Ｉ．ピグメントグリーン７、３６
【００５３】
（ブルー色材）
Ｃ．Ｉ．アシッドブルー６２、８０、８３、９０、１０４、１１２、１１３、１４２、２０３、２０４、２２１、２４４、
Ｃ．Ｉ．リアクティブブルー４９、
Ｃ．Ｉ．アシッドバイオレット１７、１９、４８、４９、５４、１２９、
Ｃ．Ｉ．ダイレクトバイオレット９、３５、４７、５１、６６、９３、９５、９９、
Ｃ．Ｉ．リアクティブバイオレット１、２、４、５、６、８、９、２２、３４、３６、
Ｃ．Ｉ．ディスパースバイオレット１、４、８、２３、２６、２８、３１、３３、３５、３８、４８、５６、
Ｃ．Ｉ．ピグメントブルー１５：６、
Ｃ．Ｉ．ピグメントバイオレット１９、２３、３７
【００５４】
下記、遊離酸の形で一般式（Ｖ）で表されるアントラキノン構造を有する染料。
2006169295.tif 000022
（上記一般式（Ｖ）中、ｍは０又は１の整数を表す。Ｒ1、Ｒ2は各々独立に、水素原子、置換若しくは未置換のアリール基、或いは置換若しくは未置換のシクロヘキシル基を表す。又、Ｒ1、Ｒ2中の置換基としてスルホン酸基が含まれない場合は、ｍは１である。）
【００５５】
本発明で使用される一般式（Ｖ）で表される染料は遊離酸型のまま使用してもよいが製造時、塩型で得られた場合はそのまま使用してもよく、所望の塩型に変換してもよい。又、酸基の一部が塩型のものであってもよく、塩型の色素と遊離酸型の色素が混在していてもよい。このような塩型の例として、Ｎａ、Ｌｉ、Ｋ等のアルカリ金属の塩、アルキル基若しくはヒドロキシアルキル基で置換、又は、未置換のアンモニウムの塩、又は有機アミンの塩が挙げられる。有機アミンの例として、低級アルキルアミン、ヒドロキシ置換低級アルキルアミン、カルボキシ置換低級アルキルアミン及び炭素数２〜４のアルキレンイミン単位を２〜１０個有するポリアミン等が挙げられる。前記塩型の場合、その種類は１種類に限られず複数種混在していてもよい。又、本発明で使用する色素の構造において、その１分子中に酸基が複数個含まれる場合は、その複数の酸基は塩基或いは酸型であり、互いに異なるものであってもよい。
【００５６】
上記一般式（Ｖ）中のＲ1、Ｒ2について、より具体的に示すと、水素原子、置換若しくは未置換のフェニル基、或いは置換若しくは未置換のシクロヘキシル基が挙げられ、フェニル基やシクロヘキシル基の置換基としては炭素数１〜４の直鎖状若しくは分岐鎖状のアルキル基、水酸基、カルボキシル基若しくはその塩、或いはスルホン酸基若しくはその塩等が挙げられる。
【００５７】
一般式（Ｖ）で示される染料の一例を以下に示す。
2006169295.tif 000023
【００５８】
2006169295.tif 000024
【００５９】
（ブラック色材）
Ｃ．Ｉ．ダイレクトブラック１７、１９、２２、３１、３２、５１、６２、７１、７４、１１２、１１３、１５４、１６８、１９５、
Ｃ．Ｉ．アシッドブラック２、４８、５１、５２、１１０、１１５、１５６、  Ｃ．Ｉ．フードブラック１、２、
カーボンブラック、
この他に、国際公開第００／４３４５１号パンフレットに記載されている構造の化合物等。
【００６０】
上記カーボンブラックとしては、例えば、ファーネスブラック、ランプブラック、アセチレンブラック、チャンネルブラック等が挙げられ、例えば、レイヴァン（Ｒａｖｅｎ）１１７０、レイヴァン１１９０ＵＬＴＲＡ−II、レイヴァン１２００、レイヴァン１２５０、レイヴァン１２５５、レイヴァン１５００、レイヴァン２０００、レイヴァン３５００、レイヴァン５０００、レイヴァン５２５０、レイヴァン５７５０、レイヴァン７０００（以上、コロンビア社製）、ブラックパールズ（Ｂｌａｃｋ  Ｐｅａｒｌｓ）Ｌ、リーガル（Ｒｅｇａｌ）３３０Ｒ、リーガル４００Ｒ、リーガル６６０Ｒ、モウグル（Ｍｏｇｕｌ）Ｌ、モナク（Ｍｏｎａｒｃｈ）７００、モナク８００、モナク８８０、モナク９００、モナク１０００、モナク１１００、モナク１３００、モナク１４００、ヴァルカン（Ｖｕｌｃａｎ）ＸＣ−７２Ｒ（以上、キャボット社製）、カラーブラック（Ｃｏｌｏｒ  Ｂｌａｃｋ）ＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、プリンテックス（Ｐｒｉｎｔｅｘ）３５、プリンテックスＵ、プリンテックスＶ、プリンテックス１４０Ｕ、プリンテックス１４０Ｖ、スペシャルブラック（ＳｐｅｃｉａｌＢｌａｃｋ）４、スペシャルブラック４Ａ、スペシャルブラック５、スペシャルブラック６（以上、デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ７、ＭＡ８、ＭＡ１００、ＭＡ６００（以上、三菱化学社製）等を使用することができる。又、マグネタイト、フェライト等の磁性体微粒子やチタンブラック等を黒色顔料として用いてもよい。
【００６１】
（顔料の分散剤）
又、インクの色材として上記に列挙したような顔料を用いる場合には、分散剤を併用することが好ましい。分散剤としては、アニオン性基の作用によって、上記したような顔料を、水性媒体に安定に分散させることのできるものが好適に用いられる。分散剤の具体例としては、例えば、スチレン−アクリル酸共重合体、スチレン−アクリル酸−アクリル酸アルキルエステル共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体、スチレン−無水マレイン酸−マレイン酸ハーフエステル共重合体、或いは前記塩等が含まれる。又、前記分散剤は、重量平均分子量が１，０００〜３０，０００の範囲のものが好ましい。
【００６２】
（自己分散型顔料）
又、色材として、顔料表面にイオン性基（アニオン性基）を結合させることによって、分散剤なしで水性媒体に分散させることのできる顔料、いわゆる自己分散型顔料を用いることもでき、このような顔料の一例としては、例えば、自己分散型カーボンブラックを挙げることができる。自己分散型カーボンブラックとしては、例えば、アニオン性基がカーボンブラック表面に結合したものを挙げることができる。
【００６３】
＜画像形成方法＞
先に説明した本発明にかかるオレンジインク、及びこれと共に用いる上記した各色インクは、画像形成方法（装置）、特に、インクジェット記録方法（装置）に好適に用いられる。ここで、インクジェット記録方法（装置）に好適な、先に挙げたような各種色材を用いて得られるインクについて述べる。即ち、インクジェット記録方法（装置）に好適なインクは、水を主体とする水性媒体に、前記したような色材を溶解、或いは分散させて用いて得ることが一般的である。この際に使用する水性媒体としては、水単独、或いは水と水溶性有機溶剤を含むものが利用できる。
【００６４】
前記水溶性有機溶剤としては、水溶性を示すものであれば特に制限はなく、アルコール、多価アルコール、ポリグリコール、グリコールエーテル、含窒素極性溶媒、含硫黄極性溶媒、尿素類、糖類、及び前記誘導体等、一般的にインクジェット用インクの溶剤として用いられているものであれば、問題なく使用することができる。前記溶剤はインクの保湿性維持や色材の溶解性、分散性の向上、インクの記録紙への浸透剤等の用途として用いられる。又、前記溶剤は単独でも複数を組み合わせて用いることもできる。
【００６５】
水溶性有機溶剤の含有量は、一般にはインク全体の１〜５０質量％の範囲が好ましく、より好ましくは３〜４０質量％の範囲である。又、インク中の水の含有量は、染料の溶解性やインクの吐出安定性を良好に保つために、３０〜９５質量％の範囲が好ましい。
【００６６】
更に、本発明にかかるインクには、上記成分以外にも必要に応じて界面活性剤、ｐＨ調整剤、防錆剤、防腐剤、防カビ剤、酸化防止剤、還元防止剤、蒸発促進剤、キレート化剤、水溶性ポリマー等、種々の添加剤を含有させてもよい。
【００６７】
例えば、界面活性剤としては、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類、アセチレンアルコール類、アセチレングリコール類等の非イオン性界面活性剤があり、これら１種又は２種以上を適宜選択して使用できる。上記した中でも、特にアセチレンアルコール類や、アセチレングリコール類が普通紙への浸透性に優れた効果を発揮するために好適に用いることができる。その使用量は、界面活性剤の種類により異なるが、インク全量に対して、０．０１〜５質量％が望ましい。この際、インクの２５℃における表面張力は１０ｍＮ／ｍ（ｄｙｎ／ｃｍ）以上が好ましく、より好ましくは２０ｍＮ／ｍ以上となるように、又、表面張力が６０ｍＮ／ｍ以下となるように活性剤の添加する量を決定することが好ましい。なぜなら、本発明で使用するインクジェット記録方式においては、ノズル先端の濡れによるいわゆる印字ヨレ（インク滴の着弾点のズレ）等の発生を有効に抑えることができるからである。又、インクはインクジェット記録装置で良好な吐出特性を得るために、所望の粘度やｐＨを有するように調整することが好ましい。
【００６８】
（画像形成方法及び画像形成装置）
本発明にかかるオレンジインクは、オフセット印刷、グラビア印刷、電子写真印刷、インクジェット印刷等、従来から一般的に用いられている画像形成方法、画像形成装置を用いることができる。ここでは、本発明にかかるオレンジインクを特に好ましく適用できる画像形成方法、画像形成装置として、インクジェット記録方法を用いたインクジェット記録装置について例示する。
【００６９】
（画像形成装置の機構部の概略構成）
はじめに、インクジェット記録装置の機構部の概略構成を説明する。インクジェット記録装置の本体は、各機構の役割から、給紙部、用紙搬送部、キャリッジ部、排紙部、クリーニング部、及びこれらを保護し、意匠性を持たす外装部から構成されている。以下、これらの概略を説明していく。
【００７０】
図１は、記録装置の斜視図である。又、図２及び図３は、記録装置本体の内部機構を説明するための図であり、図２は右上部からの斜視図、図３は記録装置本体の側断面図をそれぞれ示したものである。
【００７１】
上記構成の記録装置において、給紙を行う際には、先ず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される。
【００７２】
キャリッジ部では記録媒体に画像形成する場合、記録ヘッドＨ１００１（図４）を目的の画像形成位置に配置させ、電気基板Ｅ００１４からの信号に従って、記録媒体に対しインクを吐出する。記録ヘッドＨ１００１についての詳細な構成は後述するが、本実施形態の記録装置においては、記録ヘッドＨ１００１により記録を行いながらキャリッジＭ４０００が列方向に走査する記録主走査と、搬送ローラＭ３０６０により記録媒体が行方向に搬送される副走査とを交互に繰り返すことにより、記録媒体上に画像を形成していく構成となっている。
【００７３】
最後に画像形成された記録媒体は、排紙部で第１の排紙ローラＭ３１１０と拍車Ｍ３１２０とのニップに挟まれ、搬送されて排紙トレイＭ３１６０に排出される。尚、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。又、キャップＭ５０１０を開けた状態で、キャップＭ５０１０に残っているインクを吸引することにより、残インクによる固着及びその後の弊害が起こらないように配慮されている。
【００７４】
（記録ヘッド構成）
以下に本実施形態で適用するヘッドカートリッジＨ１０００の構成について説明する。本実施形態におけるヘッドカートリッジＨ１０００は、記録ヘッドＨ１００１と、インクタンクＨ１９００を搭載する手段、及びインクタンクＨ１９００から記録ヘッドにインクを供給するための手段を有しており、キャリッジＭ４０００に対して着脱可能に搭載される。
【００７５】
図４は、ヘッドカートリッジＨ１０００に対し、インクタンクＨ１９００を装着する様子を示した図である。ここで例示した記録装置では、イエロー、マゼンタ、シアン、ブラック、淡マゼンタ、淡シアン、及び本発明にかかるオレンジインクによって画像を形成する。従って、インクタンクＨ１９００も７色分が独立に用意されている。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【００７６】
図５は、ヘッドカートリッジＨ１０００の分解斜視図を示したものである。図において、ヘッドカートリッジＨ１０００は、第１の記録素子基板Ｈ１１００及び第２の記録素子基板Ｈ１１０１、第１のプレートＨ１２００、第２のプレートＨ１４００、電気配線基板Ｈ１３００、タンクホルダーＨ１５００、流路形成部材Ｈ１６００、フィルターＨ１７００、及びシールゴムＨ１８００等から構成されている。
【００７７】
第１の記録素子基板Ｈ１１００及び第２の記録素子基板Ｈ１１０１はＳｉ基板であり、その片面にインクを吐出するための複数の記録素子（ノズル）がフォトリソグラフィ技術により形成されている。各記録素子に電力を供給するＡｌ等の電気配線は、成膜技術により形成されており、個々の記録素子に対応した複数のインク流路もまた、フォトリソグラフィ技術により形成されている。更に、複数のインク流路にインクを供給するためのインク供給口が裏面に開口するように形成されている。
【００７８】
図６は、第１の記録素子基板Ｈ１１００及び第２の記録素子基板Ｈ１１０１の構成を説明するための正面拡大図である。Ｈ２０００〜Ｈ２６００は、それぞれ異なるインク色に対応する記録素子の列（以下、ノズル列ともいう）であり、第１の記録素子基板Ｈ１１００には、イエローインクの供給されるノズル列Ｈ２０００、マゼンタインクの供給されるノズル列Ｈ２１００、及びシアンインクの供給されるノズル列Ｈ２２００の３色分のノズル列が構成されている。第２の記録素子基板Ｈ１１０１には、淡シアンインクの供給されるノズル列Ｈ２３００、ブラックインクの供給されるノズル列Ｈ２４００、オレンジインクの供給されるノズル列Ｈ２５００、及び淡マゼンタインクの供給されるノズル列Ｈ２６００の４色分のノズル列が構成されている。
【００７９】
各ノズル列は、記録媒体の搬送方向に１，２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００μｍ2に設定されている。又、第１の記録素子基板Ｈ１１００及び第２の記録素子基板Ｈ１１０１は第１のプレートＨ１２００に接着固定されており、ここには、第１の記録素子基板Ｈ１１００及び第２の記録素子基板Ｈ１１０１にインクを供給するためのインク供給口Ｈ１２０１が形成されている。
【００８０】
更に、第１のプレートＨ１２００には、開口部を有する第２のプレートＨ１４００が接着固定されており、この第２のプレートＨ１４００は、電気配線基板Ｈ１３００と第１の記録素子基板Ｈ１１００及び第２の記録素子基板Ｈ１１０１とが電気的に接続されるように、電気配線基板Ｈ１３００を保持している。
【００８１】
電気配線基板Ｈ１３００は、第１の記録素子基板Ｈ１１００及び第２の記録素子基板Ｈ１１０１に形成されている各ノズルからインクを吐出するための電気信号を印加するものであり、第１の記録素子基板Ｈ１１００及び第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【００８２】
一方、インクタンクＨ１９００を保持するタンクホルダーＨ１５００には、流路形成部材Ｈ１６００が、例えば、超音波溶着により固定され、インクタンクＨ１９００から第１のプレートＨ１２００に通じるインク流路Ｈ１５０１を形成している。
【００８３】
インクタンクＨ１９００と係合するインク流路Ｈ１５０１のインクタンク側端部には、フィルターＨ１７００が設けられており、外部からの塵埃の侵入を防止し得るようになっている。又、インクタンクＨ１９００との係合部にはシールゴムＨ１８００が装着され、係合部からのインクの蒸発を防止し得るようになっている。
【００８４】
更に、前述のようにタンクホルダーＨ１５００、流路形成部材Ｈ１６００、フィルターＨ１７００及びシールゴムＨ１８００から構成されるタンクホルダー部と、第１の記録素子基板Ｈ１１００及び第２の記録素子基板Ｈ１１０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている。
【００８５】
尚、ここでは記録ヘッドの一形態として、電気信号に応じて膜沸騰をインクに対して生じさせるための熱エネルギーを生成する電気熱変換体（記録素子）を用いて記録を行うバブルジェット（登録商標）方式の記録ヘッドについて一例を挙げて述べた。
【００８６】
この代表的な構成や原理については、例えば、米国特許第４，７２３，１２９号明細書、同第４，７４０，７９６号明細書に開示されている基本的な原理を用いて行うものが好ましい。この方式は、オンデマンド型、コンティニュアス型の何れにも適用可能であるが、特に、オンデマンド型の場合には、液体（インク）が保持されているシートや液流路に対応して配置されている電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長・収縮が行われるので、特に応答性に優れた液体（インク）の吐出が達成でき、より好ましいといえる。
【００８７】
又、第二の力学的エネルギーを利用したインクジェット記録装置の形態として、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。
【００８８】
又、インクジェット記録装置としては、上記のようにヘッドとインクタンクとが別体となったものに限らず、それらが分離不能に一体になったものを用いるものでもよい。又、インクタンクとしてはヘッドに対し、分離可能又は分離不能な一体化されたキャリッジに搭載されるもののほか、装置の固定部位に設けられて、インク供給部材、例えば、チューブを介して記録ヘッドにインクを供給する形態のものでもよい。更に、記録ヘッドに対し好ましい負圧を作用させるための構成をインクタンクに設ける場合には、インクタンクのインク収納部に吸収体を配置した形態、或いは可撓性のインク収容袋とこれに対しその内容積を拡張する方向の付勢力を作用するばね部とを有した形態等を採用することができる。又、記録装置としては、上記のようにシリアル記録方式を採るもののほか、記録媒体の全幅に対応した範囲にわたって記録素子を整列させてなるラインプリンタの形態をとるものであってもよい。
【００８９】
（記録媒体）
本発明の画像形成方法に用いることのできる記録媒体としては、普通紙、或いは光沢紙、コート紙、光沢フィルムと呼ばれるような、表面にコート層或いはインク受容層を有する特殊媒体等、一般的に用いられている記録媒体を用いることができる。これらの中でも、より優れた色再現領域と耐候性を持つ画像が得られる記録媒体の一例として、記録媒体上に親水性の多孔質粒子層、多孔質高分子層等を有する特殊媒体を挙げることができる。
【００９０】
本発明において、記録媒体として用いることのできる特殊媒体の例を更に詳述すると、染料や顔料等の色材をインク受容層内の親水性多孔質構造を形成する微粒子に吸着させて、少なくともこの吸着した色材によって、画像が形成される記録媒体であり、インクジェット法を利用する場合には特に好適である。このような記録媒体としては支持体上のインク受容層に形成された空隙によりインクを吸収するいわゆる吸収タイプであることが好ましい。
【００９１】
吸収タイプのインク受容層は、微粒子を主体とし、必要に応じてバインダーやその他の添加剤を含有する親水性多孔質層として構成される。微粒子の例としては、シリカ、クレー、タルク、炭酸カルシウム、カオリン、アルミナ或いはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。
【００９２】
バインダーとして好適に使用されているものには、水溶性高分子やラテックスを挙げることができる。例えば、ポリビニルアルコール又はその変性体、澱粉又はその変性体、ゼラチン又はその変性体、アラビアゴム、カルボキシメチルセルロース、ヒドロキシエチルセルロース、ヒドロキシプロオイルメチルセルロース等のセルロース誘導体、ＳＢＲラテックス、ＮＢＲラテックス、メチルメタクリレート−ブタジエン共重合体ラテックス、官能基変性重合体ラテックス、エチレン酢酸ビニル共重合体等のビニル系共重合体ラテックス、ポリビニルピロリドン、無水マレイン酸又はその共重合体、アクリル酸エステル共重合体等が使用され、必要に応じて２種以上を組み合わせて用いることができる。その他、添加剤を使用することもでき、例えば、必要に応じて、分散剤、増粘剤、ｐＨ調整剤、潤滑剤、流動性変性剤、界面活性剤、消泡剤、離型剤、蛍光増白剤、紫外線吸収剤、酸化防止剤等が使用される。
【実施例】
【００９３】
以下、実施例を用いて更に具体的に説明するが、本発明はその要旨を超えない限り、下記実施例によって限定されるものではない。尚、以下の記載で「％」とあるものは、特に断りのない限り質量基準である。
【００９４】
実施例、及び比較例に用いる各インクは、以下に示す成分を混合し、十分に攪拌して溶解した後、ポアサイズ０．２μｍのミクロフィルター（富士フィルム製）にて加圧ろ過して調製した。尚、インク成分として添加した、界面活性剤であるアセチレングリコールエチレンオキサイド付加物には、川研ファインケミカル（株）製のアセチレノールＥ１００（商品名）を使用した。
【００９５】
＜実施例１＞
（オレンジインク組成１）
・グリセリン                            １０％
・ジエチレングリコール                    ４％
・アセチレングリコールエチレンオキサイド付加物
１％
・Ｃ．Ｉ．フードイエロー３                ５％
・Ｃ．Ｉ．ダイレクトイエロー１７３        １％
・水                                    ７９％
【００９６】
又、上記で調製した本実施例のオレンジインク１で使用した各色材を用いて、以下のそれぞれの組成を有するインクを調製し、実施例１におけるオレンジ色材単独インク１、及びイエロー色材単独インク１とした。
【００９７】
（オレンジ色材単独インク１の組成）
・グリセリン                            １０％
・ジエチレングリコール                    ４％
・アセチレングリコールエチレンオキサイド付加物
１％
・Ｃ．Ｉ．フードイエロー３                ５％
・水                                    ８０％
【００９８】
（イエロー色材単独インク１の組成）
・グリセリン                            １０％
・ジエチレングリコール                    ４％
・アセチレングリコールエチレンオキサイド付加物
１％
・Ｃ．Ｉ．ダイレクトイエロー１７３        １％
・水                                    ８４％
【００９９】
＜実施例２＞
（オレンジインク２の組成）
・グリセリン                              ７％
・ジエチレングリコール                  １６％
・アセチレングリコールエチレンオキサイド付加物
０．７％
・Ｃ．Ｉ．アシッドオレンジ７              ４％
・Ｃ．Ｉ．アシッドイエロー２３        ０．８％
・水                                ７１．５％
【０１００】
又、上記で調製した本実施例のオレンジインク２で使用した各色材を用いて、以下のそれぞれの組成を有するインクを調製し、実施例２におけるオレンジ色材単独インク２、及びイエロー色材単独インク２とした。
【０１０１】
（オレンジ色材単独インク２の組成）
・グリセリン                              ７％
・ジエチレングリコール                  １６％
・アセチレングリコールエチレンオキサイド付加物
０．７％
・Ｃ．Ｉ．アシッドオレンジ７              ４％
・水                                ７２．３％
【０１０２】
（イエロー色材単独インク２の組成）
・グリセリン                              ７％
・ジエチレングリコール                  １６％
・アセチレングリコールエチレンオキサイド付加物
０．７％
・Ｃ．Ｉ．アシッドイエロー２３        ０．８％
・水                                ７５．５％
【０１０３】
＜実施例３＞
（オレンジインク３の組成）
・グリセリン                              ８％
・ジエチレングリコール                  ２０％
・アセチレングリコールエチレンオキサイド付加物
０．８％
・Ｃ．Ｉ．アシッドオレンジ７              ５％
・Ｃ．Ｉ．ダイレクトイエロー１７３        １％
・水                                ６５．２％
【０１０４】
又、上記で調製した本実施例のオレンジインク３で使用した各色材を用いて、以下のそれぞれの組成を有するインクを調製し、実施例３におけるオレンジ色材単独インク３、及びイエロー色材単独インク３とした。
【０１０５】
（オレンジ色材単独インク３の組成）
・グリセリン                              ８％
・ジエチレングリコール                  ２０％
・アセチレングリコールエチレンオキサイド付加物
０．８％
・Ｃ．Ｉ．アシッドオレンジ７              ５％
・水                                ６６．２％
【０１０６】
（イエロー色材単独インク３の組成）
・グリセリン                              ８％
・ジエチレングリコール                  ２０％
・アセチレングリコールエチレンオキサイド付加物
０．８％
・Ｃ．Ｉ．ダイレクトイエロー１７３        １％
・水                                ７０．２％
【０１０７】
＜比較例１＞
（オレンジインク４の組成）
・グリセリン                            １０％
・ジエチレングリコール                    ４％
・アセチレングリコールエチレンオキサイド付加物
１％
・Ｃ．Ｉ．フードイエロー３                ５％
・例示化合物１２（マゼンタ色材）          １％
・水                                    ７９％
【０１０８】
又、上記で調製した本比較例のオレンジインク４で使用した各色材を用いて、以下のそれぞれの組成を有するインクを調製し、比較例１におけるオレンジ色材単独インク４、及びマゼンタ色材単独インク１とした。
【０１０９】
（オレンジ色材単独インク４の組成）
・グリセリン                            １０％
・ジエチレングリコール                    ４％
・アセチレングリコールエチレンオキサイド付加物
１％
・Ｃ．Ｉ．フードイエロー３                ５％
・水                                    ８０％
【０１１０】
（マゼンタ色材単独インク１の組成）
・グリセリン                            １０％
・ジエチレングリコール                    ４％
・アセチレングリコールエチレンオキサイド付加物
１％
・例示化合物１２                          １％
・水                                    ８４％
【０１１１】
＜比較例２＞
（オレンジインク５の組成）
・グリセリン                              ８％
・ジエチレングリコール                  ２０％
・アセチレングリコールエチレンオキサイド付加物
０．８％
・Ｃ．Ｉ．アシッドオレンジ７              ５％
・例示化合物１２（マゼンタ色材）          １％
・水                                ６５．２％
【０１１２】
又、上記で調製した本比較例のオレンジインク５で使用した各色材を用いて、以下のそれぞれの組成を有するインクを調製し、比較例２におけるオレンジ色材単独インク５、及びマゼンタ色材単独インク２とした。
【０１１３】
（オレンジ色材単独インク５の組成）
・グリセリン                              ８％
・ジエチレングリコール                  ２０％
・アセチレングリコールエチレンオキサイド付加物
０．８％
・Ｃ．Ｉ．アシッドオレンジ７              ５％
・水                                ６６．２％
【０１１４】
（マゼンタ色材単独インク２の組成）
・グリセリン                              ８％
・ジエチレングリコール                  ２０％
・アセチレングリコールエチレンオキサイド付加物
０．８％
・例示化合物１２                          １％
・水                                ７０．２％
【０１１５】
＜評価＞
（測色方法）
先ず、画像形成装置に、インクジェット式画像形成装置であるキヤノン（株）製ＰＩＸＵＳ９５０ｉ改造機を用い、該装置に、実施例及び比較例で調製した上記構成の各インクのそれぞれを搭載して、１００％デューティーのベタ画像を形成した。そして、得られた各画像についてＬ*、ａ*、ｂ*を測定し、該測色した値を用いて後述する各項目について評価を行った。各画像のＬ*、ａ*、ｂ*は、Ｇｒｅｔａｇ  Ｍａｃｂｅｔｈ社製のＳｐｅｃｔｒｏｌｉｎｏを用いて測定した分光反射率から算出した。その際の測定条件は、観測光源：Ｄ５０、観測視野：２度、濃度：ＡＮＳＩ  Ａ、白色基準：Ａｂｓ、フィルター：Ｎｏにて行った。又、記録媒体としては、プロフェッショナルフォトペーパーＰＲ１０１（商品コード：１０２９Ａ００１［ＡＢ］）、スーパーフォトペーパーＳＰ１０１（商品コード：７９８０Ａ００１［ＡＡ］）（何れもキヤノン（株）製）を用いた。
【０１１６】
［発色性評価］
得られたベタ画像を２４時間以上、室内暗所に放置した後、上記の方法で測色を行い、各画像の色相角（Ｈ°）を算出した。又、各実施例及び比較例における、オレンジインクで形成した画像と、オレンジ色材単独インクで形成した画像との間の色差ΔＥ（発色性）を求めた。その結果を、表１に示した。
【０１１７】
表１に示されている通り、全ての実施例における、オレンジインク、オレンジ色材単独インク、及びイエロー色材単独インクは、その色相角が以下の条件を満たしており、本発明におけるオレンジインク、オレンジ色材単独インク、及びイエロー色材単独インクであることが確認された。尚、比較例における、オレンジインク、オレンジ色材単独インクも、その色相角は以下の条件を満たしている。    ３０°≦色相角（オレンジインク画像）≦７５°
３０°≦色相角（オレンジ色材単独インク画像）≦７５°
７５°≦色相角（イエロー色材単独インク画像）≦１２０°
【０１１８】
又、表１に示されている通り、全ての実施例において、オレンジインクと、オレンジ色材単独インクとのΔＥ（色差）は小さく、オレンジインクにイエロー色材を含有させても、オレンジ色材の発色性を損なわないオレンジインクが得られたことが確認された。これに対して、マゼンタ色材を含有してなる比較例においては、オレンジインクと、オレンジ色材単独インクとのΔＥ（色差）が大きく、オレンジ色材の発色性が損なわれてしまったことがわかる。
【０１１９】
［褪色試験］
先の方法で得られたベタ画像を２４時間以上、室内暗所に放置した後、下記に述べる褪色試験を行った。そして、試験前後の画像について測色を行い、両者の画像の色差ΔＥを求めた。又、褪色試験としては、以下の条件にて、耐光性試験及び耐オゾン性試験を行い、色差としては、ΔＥ（耐光性）と、ΔＥ（耐オゾン性）とを求めた。
【０１２０】
（耐光性試験）
紫外線カットフィルターを装着したキセノンフェードメーターＣｉ３０００（アトラス社製）にて、槽内温度３５℃、相対湿度６０％、照射強度６０ｋｌｕｘの条件下で、３０時間曝露照射を行った。
【０１２１】
（耐オゾン性試験）
オゾンフェードメーターにて、槽内温度４０℃、相対湿度５５％、３ｐｐｍのオゾン雰囲気下の条件で、２時間曝露を行った。
【０１２２】
この結果を、下記表１に示す。下記表１より、全ての実施例において、オレンジインクのΔＥ（耐光性）、ΔＥ（耐オゾン性）は、オレンジ色材単独インクのΔＥ（耐光性）、ΔＥ（耐オゾン性）と比較して小さくなっており、イエロー色材を含有させることにより、オレンジインクの耐候性が向上していることがわかる。これに対して、実施例１のオレンジインク中のイエロー色材をマゼンタ色材に代えた比較例１のオレンジインク、及び、実施例３のオレンジインク中のイエロー色材をマゼンタ色材に代えた比較例２のオレンジインクも、画像の褪色試験においては、実施例の各インクと同様に、オレンジ色材単独インクのΔＥと比較して、オレンジインクのΔＥは小さくなっており、マゼンタ色材を含有させることによってもオレンジインクの耐候性を向上させることができることがわかる。しかし、先述したように、比較例のオレンジインクの場合には、実施例のオレンジインクと比較して発色性に劣り、色再現性に優れる画像を得ることが困難であり、発色性と耐候性を同時に高いレベルで満足できる画像が得られるものではなかった。
【０１２３】
2006169295.tif 000025
【０１２４】
以上の通り、各インクに対する、発色性評価及び褪色試験の結果より、オレンジ色材にイエロー色材を含有させた構成の本発明のオレンジインクによれば、オレンジ色材の発色性を維持したまま、耐候性が向上した画像を与えることができるオレンジインクが提供される。
【図面の簡単な説明】
【０１２５】
【図１】本発明の実施形態における記録装置の斜視図である。
【図２】本発明の実施形態における記録装置の内部機構部の斜視図である。
【図３】本発明の実施形態における記録装置の内部機構部の断面図である。
【図４】本発明の実施形態で適用したヘッドカートリッジにインクタンクを装着する状態示した斜視図である。
【図５】本発明の実施形態で適用したヘッドカートリッジの分解斜視図である。
【図６】本発明の実施形態で適用したヘッドカートリッジにおける記録素子基板を示す正面図である。
【符号の説明】
【０１２６】
Ｍ２０４１：分離ローラ
Ｍ２０６０：給紙トレイ
Ｍ２０８０：給紙ローラ
Ｍ３０００：ピンチローラホルダ
Ｍ３０３０：ペーパーガイドフラッパー
Ｍ３０４０：プラテン
Ｍ３０６０：搬送ローラ
Ｍ３０７０：ピンチローラ
Ｍ３１１０：排紙ローラ
Ｍ３１２０：拍車
Ｍ３１６０：排紙トレイ
Ｍ４０００：キャリッジ
Ｍ５０００：ポンプ
Ｍ５０１０：キャップ
Ｅ０００２：ＬＦモータ
Ｅ００１４：電気基板
Ｈ１０００：ヘッドカートリッジ
Ｈ１００１：記録ヘッド
Ｈ１１００：第１の記録素子基板
Ｈ１１０１：第２の記録素子基板
Ｈ１２００：第１のプレート
Ｈ１２０１：インク供給口
Ｈ１３００：電気配線基板
Ｈ１３０１：外部信号入力端子
Ｈ１４００：第２のプレート
Ｈ１５００：タンクホルダー
Ｈ１５０１：インク流路
Ｈ１６００：流路形成部材
Ｈ１７００：フィルター
Ｈ１８００：シールゴム
Ｈ１９００：インクタンク
Ｈ２０００：イエローノズル例
Ｈ２１００：マゼンタノズル列
Ｈ２２００：シアンノズル列
Ｈ２３００：淡シアンノズル列
Ｈ２４００：ブラックノズル列
Ｈ２５００：オレンジノズル列
Ｈ２６００：淡マゼンタノズル列
【図１】
2006169295.tif 000026
【図２】
2006169295.tif 000027
【図３】
2006169295.tif 000028
【図４】
2006169295.tif 000029
【図５】
2006169295.tif 000030
【図６】
2006169295.tif 000031